(57)【要約】【課題】  加工性に優れ、表面積が大きく、かつ平均孔径の小さいポリアリーレンスルフィド樹脂（ＰＡＳ樹脂）を含む多孔質体及びその製造方法を提供する。【解決手段】  ＰＡＳ樹脂と、ＰＡＳ樹脂以外の、融点が２２０℃以上である熱可塑性樹脂と、融点が１００℃以下でかつ該ＰＡＳ樹脂と前記熱可塑性樹脂を溶解可能な溶媒（ｂ）とを加熱溶解させて相溶した溶解物を得る工程１、  前記溶解物を押し出す工程２、押し出した押出物を冷却固化させ、前記ＰＡＳ樹脂及び前記熱可塑性樹脂と前記溶媒（ｂ）とを相分離させる工程３、前記ＰＡＳ樹脂及び前記熱可塑性樹脂を溶解させず、かつ前記溶媒（ｂ）と相溶する溶媒（ｃ）を用いて、得られた押出物から前記溶媒（ｂ）を除去する工程４、を必須工程として得られる多孔質体、その製造方法。【選択図】  図１
2015151419.tif 000002
【特許請求の範囲】
【請求項１】
ポリアリーレンスルフィド樹脂（ａ１）と、ポリアリーレンスルフィド樹脂（ａ１）以外の、融点が２２０℃以上である熱可塑性樹脂（ａ２）と、融点が１００℃以下でかつ該ポリアリーレンスルフィド樹脂（ａ１）と、前記熱可塑性樹脂（ａ２）とを溶解可能な溶媒（ｂ）とを加熱溶解させて相溶した溶解物を得る工程１、
前記溶解物を押し出す工程２、
押し出した押出物を冷却固化させ、前記ポリアリーレンスルフィド樹脂（ａ１）及び前記熱可塑性樹脂（ａ２）と前記溶媒（ｂ）とを相分離させる工程３、
前記ポリアリーレンスルフィド樹脂（ａ１）及び前記熱可塑性樹脂（ａ２）を溶解させず、かつ前記溶媒（ｂ）と相溶する溶媒（ｃ）を用いて、得られた押出物から前記溶媒（ｂ）を除去する工程４、を必須工程として有する多孔質体の製造方法。
【請求項２】
前記熱可塑性樹脂（ａ２）の３００℃における溶融粘度が５〜２５００Ｐａ・ｓの範囲である請求項１記載の多孔質体の製造方法。
【請求項３】
前記熱可塑性樹脂（ａ２）が、ポリアリーレンスルホン及びポリアリーレンスルフィドスルホンからなる群から選ばれる少なくとも１つである請求項１又は２記載の多孔質体の製造方法。
【請求項４】
前記ポリアリーレンスルフィド樹脂（ａ１）の３００℃における溶融粘度が１〜１５００Ｐａ・ｓの範囲である請求項１〜３の何れか一項記載の多孔質体の製造方法。
【請求項５】
前記溶媒（ｂ）はハンセン溶解パラメータが２４．０〜４８．０〔ＭＰａ１／２〕の範囲である請求項１〜４の何れか一項記載の多孔質体の製造方法。
【請求項６】
前記溶媒（ｂ）が、ベンゾフェノン、ジフェニルエーテル、ジフェニルスルフィド、１，３−ジフェニルアセトン、４−ブロモジフェニルエーテル、４−ブロモビフェニル、２−ベンゾイルナフタレンおよび２−フェニルフェノールからなる群から選ばれる１種以上の溶媒である請求項１〜５の何れか一項記載の多孔質体の製造方法。
【請求項７】
前記溶媒（ｃ）は、ケトン系溶媒、脂肪族アルコール系溶媒、炭化水素系溶媒、塩素化炭化水素系溶媒およびアミド系溶媒からなる群から選ばれる１種以上の溶媒である請求項１〜６の何れか一項記載の多孔質体の製造方法。
【請求項８】
前記工程１において、前記ポリアリーレンスルフィド樹脂（ａ１）、前記熱可塑性樹脂（ａ２）及び前記溶媒（ｂ）の合計１００質量部（ａ１+ａ２+ｂ）に対して、前記ポリアリーレンスルフィド樹脂（ａ１）が１〜５０質量部の範囲であり、前記熱可塑性樹脂（ａ２）が１〜４０質量部の範囲であり、前記溶媒（ｂ）が９０〜１０質量部の範囲である請求項１〜７の何れか一項記載の多孔質体の製造方法。
【請求項９】
前記工程３において、冷却固化が５０〜５００〔℃／ｓｅｃ〕の範囲となる冷却速度である請求項１〜８の何れか一項記載の多孔質体の製造方法。
【請求項１０】
前記工程３において冷却固化が、前記溶媒（ｂ）に対する前記ポリアリーレンスルフィド樹脂（ａ１）の溶解温度から、１５０〔℃〕以下の範囲まで冷却する請求項１〜９の何れか一項記載の多孔質体の製造方法。
【請求項１１】
ポリアリーレンスルフィド樹脂（ａ１）と、ポリアリーレンスルフィド樹脂（ａ１）以外の、融点が２２０℃以上である熱可塑性樹脂（ａ２）とを含有し、ＢＥＴ比表面積が０．１〜１００〔ｍ２／ｇ〕の範囲であり、かつ平均孔径が０．０１〜２．０〔μｍ〕の範囲である多孔質体。
【請求項１２】
前記多孔質体は、ポリアリーレンスルフィド樹脂（ａ１）をマトリックスとし、前記熱可塑性樹脂（ａ２）が微粒子として分散しており、かつ、該マトリックスが多孔質体である請求項１１記載の多孔質体。
【請求項１３】
前記微粒子が多孔質体である請求項１２記載の多孔質体。
【請求項１４】
前記熱可塑性樹脂（ａ２）が、ポリアリーレンスルホン及びポリアリーレンスルフィドスルホンからなる群から選ばれる少なくとも１つである請求項１１〜１３の何れか一項記載の多孔質体。
【発明の詳細な説明】
【技術分野】
【０００１】
本発明はポリアリーレンスルフィド樹脂を含有し、微細孔径を有する多孔質体およびその製造方法に関する。
【背景技術】
【０００２】
ポリアリーレンスルフィド樹脂（以下、ＰＰＳと言うことがある。）に代表されるポリアリーレンスルフィド樹脂（以下、ＰＡＳと言うことがある。）は、耐熱性、耐薬品性に優れ、電気電子部品、自動車部品、給湯器部品、繊維、フィルム用途等に幅広く用いられている。中でも、ポリアリーレンスルフィド樹脂多孔質体を用いた中空糸膜や分離膜、多孔質フィルムは、優れた耐熱性や耐薬品性を活かして、半導体製造における不純物除去のための薬液ろ過や、医薬品製造、食品製造、化学工業品製造における合成原料や有機溶剤のろ過などへの利用が期待されている。
【０００３】
このようなポリアリーレンスルフィド樹脂多孔質体の製造方法として、例えば、ポリアリーレンスルフィド樹脂と、該樹脂を溶解する溶媒の混合物を高温下で均質粘性流体とした後、押出、冷却固化させ、次いで溶媒を抽出除去する方法が知られている（特許文献１）。しかし、該方法はポリアリーレンスルフィド樹脂自体の溶融粘度が低いため、均質粘性流体の粘度が低く、加工性に劣り、例えば、中空糸状に押出した際、溶液粘度が低いため固化するまで形状を保持できず、糸切れを生じるという問題があった。また、冷却固化の際に溶媒の蒸発と混合物の固化が競争的に生じるために多孔質体表面に孔を形成できないという問題点もあった。さらに、これらの問題点により、多孔質自体も表面積が小さく、かつ微細な孔径を数多く有するＰＡＳ多孔質体が得られなかった。
【０００４】
このため、透過性能や分画性能が十分でなく、特に、医療分野、例えば透析で用いられるとき限外ろ過膜では、有害な物質の放出がないという本質的な特徴を有さなければならないことから、平均孔径が小さく、かつ表面積の大きいＰＡＳ多孔質体が求められていた。
【先行技術文献】
【特許文献】
【０００５】
【特許文献１】特表平７−５００５２７号公報
【発明の概要】
【発明が解決しようとする課題】
【０００６】
そこで本発明が解決しようとする課題は、加工性に優れ、表面積が大きく、かつ平均孔径の小さいポリアリーレンスルフィド樹脂を含む多孔質体およびその製造方法を提供することにある。
【課題を解決するための手段】
【０００７】
本願発明者らは種々の検討を行った結果、原料としてポリアリーレンスルフィド樹脂に加え、ポリアリーレンスルフィド樹脂以外の、融点が２２０℃以上である熱可塑性樹脂を併用することによって、成形性が優れるだけでなく、表面積が大きく、かつ平均孔径の小さい多孔質体が得られることを見出し、本発明を完成するに至った。
【０００８】
すなわち、本発明は、ポリアリーレンスルフィド樹脂（ａ１）と、ポリアリーレンスルフィド樹脂（ａ１）以外の、融点が２２０℃以上である熱可塑性樹脂（ａ２）と、融点が１００℃以下でかつ該ポリアリーレンスルフィド樹脂（ａ１）と、前記熱可塑性樹脂（ａ２）とを溶解可能な溶媒（ｂ）とを加熱溶解させて相溶した溶解物を得る工程１、
前記溶解物を押し出す工程２、
押し出した押出物を冷却固化させ、前記ポリアリーレンスルフィド樹脂（ａ１）及び前記熱可塑性樹脂（ａ２）と前記溶媒（ｂ）とを相分離させる工程３、
前記ポリアリーレンスルフィド樹脂（ａ１）及び前記熱可塑性樹脂（ａ２）を溶解させず、かつ前記溶媒（ｂ）と相溶する溶媒（ｃ）を用いて、得られた押出物から前記溶媒（ｂ）を除去する工程４、を必須工程として有する多孔質体の製造方法に関する。
【０００９】
また、本発明は、ポリアリーレンスルフィド樹脂（ａ１）と、ポリアリーレンスルフィド樹脂（ａ１）以外の、融点が２２０℃以上である熱可塑性樹脂（ａ２）とを含有し、ＢＥＴ比表面積が０．１〜１００〔ｍ２／ｇ〕の範囲であり、かつ平均孔径が０．０１〜２．０〔μｍ〕の範囲である多孔質体に関する。
【発明の効果】
【００１０】
本発明により、加工性に優れ、表面積が大きく、かつ平均孔径の小さいポリアリーレンスルフィド樹脂を含む多孔質体およびその製造方法を提供することができる。
【図面の簡単な説明】
【００１１】
【図１】実施例１で得られた多孔質体について、ＳＥＭで撮影した画像である（倍率１００００倍）。
【図２】実施例４で得られた多孔質体について、ＳＥＭで撮影した画像である（倍率５０００倍）。
【発明を実施するための形態】
【００１２】
本発明の多孔質体の製造方法は、
ポリアリーレンスルフィド樹脂（ａ１）と、ポリアリーレンスルフィド樹脂（ａ１）以外の、融点が２２０℃以上である熱可塑性樹脂（ａ２）と、融点が１００℃以下でかつ該ポリアリーレンスルフィド樹脂（ａ１）と、前記熱可塑性樹脂（ａ２）とを溶解可能な溶媒（ｂ）とを加熱溶解させて相溶した溶解物を得る工程１、
前記溶解物を押し出す工程２、
押し出した押出物を冷却固化させ、前記ポリアリーレンスルフィド樹脂（ａ１）及び前記熱可塑性樹脂（ａ２）と前記溶媒（ｂ）とを相分離させる工程３、
前記ポリアリーレンスルフィド樹脂（ａ１）及び前記熱可塑性樹脂（ａ２）が溶解させず、かつ前記溶媒（ｂ）と相溶する溶媒（ｃ）を用いて、得られた押出物から前記溶媒（ｂ）を除去する工程４、を必須工程として有する。以下、詳述する。
【００１３】
本発明の製造方法は、まず始めに、ポリアリーレンスルフィド樹脂（ａ１）と、ポリアリーレンスルフィド樹脂（ａ１）以外の、融点が２２０℃以上である熱可塑性樹脂（ａ２）と、融点が１００℃以下でかつ該ポリアリーレンスルフィド樹脂（ａ１）と、前記熱可塑性樹脂（ａ２）とを溶解可能な溶媒（ｂ）とを加熱溶解させて相溶した溶解物を得る工程（以下、工程１と言うことがある）を有する。
【００１４】
ここで、本発明に使用するポリアリーレンスルフィド樹脂（ａ１）は、芳香族環と硫黄原子とが結合した構造を繰り返し単位とする樹脂構造を有するものであり、具体的には、下記式（１）
【００１５】
【化１】
2015151419.tif 000003
（式中、Ｒ１及びＲ２は、それぞれ独立して水素原子、炭素原子数１〜４のアルキル基、ニトロ基、アミノ基、フェニル基、メトキシ基、エトキシ基を表す。）で表される構造部位と、下記式（２）
【００１６】
【化２】
2015151419.tif 000004
で表される３官能性の構造部位と、を繰り返し単位とする樹脂である。下記式（８）で表される３官能性の構造部位は、他の構造部位との合計モル数に対して、０．００１〜３モル％が好ましく、特に０．０１〜１モル％であることが好ましい。
【００１７】
ここで、前記式（１）で表される構造部位は、特に該式中のＲ１及びＲ２は、前記ポリアリーレンスルフィド樹脂（Ａ）の機械的強度の点から水素原子であることが好ましく、その場合、下記式（３）で表されるパラ位で結合するもの、及び下記式（４）で表されるメタ位で結合するものが挙げられる。
【００１８】
【化３】
2015151419.tif 000005
これらの中でも、特に繰り返し単位中の芳香族環に対する硫黄原子の結合は前記構造式（３）で表されるパラ位で結合した構造であることが前記ポリアリーレンスルフィド樹脂の耐熱性や結晶性の面で好ましい。
【００１９】
また、前記ポリアリーレンスルフィド樹脂（ａ）は、前記式（１）や式（２）で表される構造部位のみならず、下記の構造式（５）〜（８）
【００２０】
【化４】
2015151419.tif 000006
で表される構造部位を、前記式（１）と式（２）で表される構造部位との合計の３０モル％以下で含んでいてもよい。特に本発明では上記式（５）〜（８）で表される構造部位は１０モル％以下であることが、ポリアリーレンスルフィド樹脂の耐熱性、機械的強度の点から好ましい。前記ポリアリーレンスルフィド樹脂（ａ）中に、上記式（５）〜（８）で表される構造部位を含む場合、それらの結合様式としては、ランダム共重合体、ブロック共重合体の何れであってもよい。
【００２１】
また、前記ポリアリーレンスルフィド樹脂（ａ）は、その分子構造中に、ナフチルスルフィド結合などを有していてもよいが、他の構造部位との合計モル数に対して、３モル％以下が好ましく、特に１モル％以下であることが好ましい。
【００２２】
前記ポリアリーレンスルフィド樹脂（ａ１）の製造方法としては、特に限定されないが、例えば１）ジハロゲノ芳香族化合物と、更に必要ならばポリハロゲノ芳香族化合物や、その他の共重合成分とを、硫黄と炭酸ソーダの存在下で重合させる方法、２）ジハロゲノ芳香族化合物と、更に必要ならばポリハロゲノ芳香族化合物や、その他の共重合成分とを、極性溶媒中でスルフィド化剤等の存在下に、重合させる方法、３）ｐ−クロルチオフェノールと、更に必要ならばその他の共重合成分とを自己縮合させる方法、等が挙げられる。これらの方法のなかでも、２）の方法が汎用的であり好ましい。反応の際に、重合度を調節するためにカルボン酸やスルホン酸のアルカリ金属塩を添加したり、水酸化アルカリを添加しても良い。上記２）方法のなかでも、加熱した有機極性溶媒とジハロゲノ芳香族化合物と、更に必要ならばポリハロゲノ芳香族化合物とを含む混合物に含水スルフィド化剤を水が反応混合物から除去され得る速度で導入し、有機極性溶媒中で、スルフィド化剤とジハロゲノ芳香族化合物と、更に必要ならばポリハロゲノ芳香族化合物とを反応させること、及び反応系内の水分量を該有機極性溶媒１モルに対して０．０２〜０．５モルの範囲にコントロールすることによりポリアリーレンスルフィド樹脂を製造する方法（特開平０７−２２８６９９号公報参照。）や、固形のアルカリ金属硫化物及び非プロトン性極性有機溶媒の存在下でジハロゲノ芳香族化合物と、更に必要ならばポリハロゲノ芳香族化合物と、アルカリ金属水硫化物及び有機酸アルカリ金属塩を、硫黄源１モルに対して０．０１〜０．９モルの有機酸アルカリ金属塩および反応系内の水分量を非プロトン性極性有機溶媒１モルに対して０．０２モルの範囲にコントロールしながら反応させる方法（ＷＯ２０１０／０５８７１３号パンフレット参照。）で得られるものが特に好ましい。ジハロゲノ芳香族化合物との具体的な例としては、ｐ−ジハロベンゼン、ｍ−ジハロベンゼン、ｏ−ジハロベンゼン、２，５−ジハロトルエン、１，４−ジハロナフタレン、１−メトキシ−２，５−ジハロベンゼン、４，４’−ジハロビフェニル、３，５−ジハロ安息香酸、２，４−ジハロ安息香酸、２，５−ジハロニトロベンゼン、２，４−ジハロニトロベンゼン、２，４−ジハロアニソール、ｐ，ｐ’−ジハロジフェニルエーテル、４，４’−ジハロベンゾフェノン、４，４’−ジハロジフェニルスルホン、４，４’−ジハロジフェニルスルホキシド、４，４’−ジハロジフェニルスルフィド、及び、上記各化合物の芳香環に炭素原子数１〜１８のアルキル基を核置換基として有する化合物が挙げられ、ポリハロゲノ芳香族化合物として１，２，３−トリハロベンゼン、１，２，４−トリハロベンゼン、１，３，５−トリハロベンゼン、１，２，３，５−テトラハロベンゼン、１，２，４，５−テトラハロベンゼン、１，４，６−トリハロナフタレンなどが挙げられる。また、上記各化合物中に含まれるハロゲン原子は、塩素原子、臭素原子であることが望ましい。
【００２３】
重合工程により得られたポリアリーレンスルフィド樹脂を含む反応混合物の後処理方法としては、特に制限されるものではないが、例えば、（１）重合反応終了後、先ず反応混合物をそのまま、あるいは酸または塩基を加えた後、減圧下または常圧下で溶媒を留去し、次いで溶媒留去後の固形物を水、反応溶媒（又は低分子ポリマーに対して同等の溶解度を有する有機溶媒）、アセトン、メチルエチルケトン、アルコール類などの溶媒で１回または２回以上洗浄し、更に中和、水洗、濾過および乾燥する方法、或いは、（２）重合反応終了後、反応混合物に水、アセトン、メチルエチルケトン、アルコール類、エーテル類、ハロゲン化炭化水素、芳香族炭化水素、脂肪族炭化水素などの溶媒（使用した重合溶媒に可溶であり、且つ少なくともポリアリーレンスルフィドに対しては貧溶媒である溶媒）を沈降剤として添加して、ポリアリーレンスルフィドや無機塩等の固体状生成物を沈降させ、これらを濾別、洗浄、乾燥する方法、或いは、（３）重合反応終了後、反応混合物に反応溶媒（又は低分子ポリマーに対して同等の溶解度を有する有機溶媒）を加えて撹拌した後、濾過して低分子量重合体を除いた後、水、アセトン、メチルエチルケトン、アルコール類などの溶媒で１回または２回以上洗浄し、その後中和、水洗、濾過および乾燥をする方法、（４）重合反応終了後、反応混合物水を加えて水洗浄、ろ過、必要に応じて水洗浄の時に酸を加えて酸処理し、乾燥をする方法、（５）重合反応終了、反応混合物をろ過し、必要に応じ、反応溶媒で１回または２回以上洗浄し、更に水洗浄、ろ過および乾燥する方法、等が挙げられる。
【００２４】
尚、上記（１）〜（５）に例示したような後処理方法において、ポリアリーレンスルフィド樹脂の乾燥は真空中で行なってもよいし、空気中あるいは窒素のような不活性ガス雰囲気中で行なってもよい。
【００２５】
また、ポリアリーレンスルフィド樹脂は、酸素濃度が５〜３０体積％の範囲の酸化性雰囲気中あるいは減圧条件下で熱処理を行い、酸化架橋させることもできる。
【００２６】
本発明で用いるポリアリーレンスルフィド樹脂（ａ１）の非ニュートン指数は、本発明の効果を損ねなければ特に限定されるものではないが、好ましくは０．９０〜２．５０の範囲であり、さらに好ましくは０．９５〜１．９５の範囲である。また、本発明のポリアリーレンスルフィド樹脂（ａ１）の溶融粘度は、本発明の効果を損ねなければ特に限定されるものではないが、好ましくは３００℃で測定した溶融粘度（Ｖ６）が１〜１５００〔Ｐａ・ｓ〕の範囲であり、より好ましくは１０〜５００〔Ｐａ・ｓ〕の範囲である。
【００２７】
ただし、３００℃で測定した溶融粘度（Ｖ６）とは、フローテスターを用いて、温度３００℃、荷重１．９６ＭＰａ、オリフィス長とオリフィス径との、前者／後者の比が１０／１であるオリフィスを使用して６分間保持した後の溶融粘度を表す。また、非ニュートン指数（Ｎ値）は、キャピログラフを用いて３００℃、オリフィス長（Ｌ）とオリフィス径（Ｄ）の比、Ｌ／Ｄ＝４０の条件下で、剪断速度及び剪断応力を測定し、下記式を用いて算出した値である。
【００２８】
【数１】
2015151419.tif 000007
［ただし、ＳＲは剪断速度（秒−１）、ＳＳは剪断応力（ダイン／ｃｍ２）、そしてＫは定数を示す。］Ｎ値は１に近いほどポリアリーレンスルフィドは線状に近い構造であり、Ｎ値が高いほど架橋が進んだ構造であることを示す。
【００２９】
本発明に用いるポリアリーレンスルフィド樹脂（ａ１）以外の、融点が２２０℃以上である熱可塑性樹脂（ａ２）としては、融点が２２０℃以上、好ましくは２２０〜３９０℃の範囲の、いわゆる汎用エンジニアリングプラスチックないしスーパーエンジニアリングプラスチックなどの熱可塑性樹脂が挙げられ、具体的にはポリアミド６（６−ナイロン）、ポリアミド６６（６，６−ナイロン）またはポリアミド１２（１２−ナイロン）などの脂肪族骨格を有するポリアミドや、ポリアミド６T（６T−ナイロン、ポリアミド９T（９T−ナイロン）などの芳香族骨格を有するポリアミドなど融点が２２０℃以上、好ましくは２２０〜３１０℃の範囲であるポリアミドや、ポリブチレンテレフタレート、ポリイソブチレンテレフタレート、ポリエチレンテレフタレートまたはポリシクロヘキセンテレフタレートなどの融点が２２０℃以上、好ましくは２２０〜２８０℃の範囲であるポリエステル樹脂や、ポリアリーレンスルホン、ポリアリーレンスルフィドスルホンなどに代表される融点が２６５℃以上、好ましくは２６５〜３５０℃の範囲、さらに好ましくは２８０〜３００℃の範囲である芳香族ポリエーテルスルホンや、ポリアリーレンエーテルケトン、ポリアリーレンエーテルエーテルケトンなどに代表される融点が３００〜３９０℃の範囲である芳香族ポリエーテルケトンや、パラヒドロキシ安息香酸を骨格中に有する融点が３００℃以上、好ましくは３００℃〜熱分解温度（３８０℃）未満である液晶ポリマーや、融点が２２０以上、好ましくは２２０〜２８０℃の範囲であるシンジオタクチックポリスチレン等の融点が２２０〜３９０℃の範囲の熱可塑性樹脂が挙げられ、このうち、ポリアリーレンスルホン、ポリアリーレンスルフィドスルホンなどに代表される融点が２６５℃以上、好ましくは２６５〜３５０℃の範囲、さらに好ましくは２８０〜３００℃の範囲である芳香族ポリエーテルスルホンが好ましい。
【００３０】
前記熱可塑性樹脂（ａ２）の好ましい態様の一つは、下記化学式
【００３１】
【化５】
2015151419.tif 000008
で表されるポリフェニルスルホンが好ましいものとして挙げられる。このような熱可塑性樹脂（ａ２）の具体的な例としては、例えば、ウルトラソンＰ（ＢＡＳＦ社、登録商標）、レーデルＲ、（ソルベイスペシャルティポリマーズ株式会社、登録商標）などが市販されている。
本発明で用いる前記熱可塑性樹脂（ａ２）の溶融粘度は、本発明の効果を損ねなければ特に限定されるものではないが、好ましくは３００℃で測定した溶融粘度（Ｖ６）が５〜２５００〔Ｐａ・ｓ〕の範囲であり、より好ましくは１０００〜２０００〔Ｐａ・ｓ〕の範囲である。
【００３２】
次に、前記溶媒（ｂ）としては、融点が１００℃以下で、かつポリアリーレンスルフィド樹脂（ａ１）と前記熱可塑性樹脂（ａ２）とを溶解可能な溶媒であれば特に限定されるものではないが、融点が１００℃以下で、ハンセン溶解パラメータ（以下、ＳＰ値ということがある）が２４．０〜４８．０〔ＭＰａ１／２〕の範囲の溶媒が好ましい溶媒として挙げられる。ただし、本発明で用いるハンセン溶解パラメータは、溶媒（ｂ）とポリアリーレンスルフィド樹脂（ａ１）との親和性または溶媒（ｂ）と前記熱可塑性樹脂（ａ２）との親和性を評価するために用いられるパラメータであり、溶剤の溶解パラメータを定義する方法として当業者には良く知られており、例えば「ＩＮＤＵＳＴＲＩＡＬ  ＳＯＬＶＥＮＴＳＨＡＮＤＢＯＯＫ」（ｐｐ．３５−６８、Ｍａｒｃｅｌ  Ｄｅｋｋｅｒ，  Ｉｎｃ．、１９９６年発行）や、「ＨＡＮＳＥＮ  ＳＯＬＵＢＩＬＩＴＹ  ＰＡＲＡＭＥＴＥＲＳ：Ａ  ＵＳＥＲ’Ｓ  ＨＡＮＤＢＯＯＫ」（ｐｐ．１−４１，ＣＲＣ  Ｐｒｅｓｓ，１９９９）「ＤＩＲＥＣＴＯＲＹＯＦ  ＳＯＬＶＥＮＴＳ」（ｐｐ．２２−２９、Ｂｌａｃｋｉｅ  Ａｃａｄｅｍｉｃ  ＆  Ｐｒｏｆｅｓｓｉｏｎａｌ、１９９６年発行）などに記載されている。本発明においてハンセン溶解度パラメータは、溶媒の化学構造に基づいてハンセン溶解度パラメータを算出してもよいし、また前記参考文献中に記載された値のものを用いてもよい。溶媒の化学構造に基づいてハンセン溶解度パラメータを算出する場合には、ＨＳＰソフトに溶媒の構造式を入力して、計算することができる。具体的には、チャールズハンセンらによって開発されたソフトフェア（ソフト名：Ｈａｎｓｅｎ Ｓｏｌｕｂｉｌｉｔｙ Ｐａｒａｍｅｔｅｒ ｉｎ Ｐｒａｃｔｉｃｅ（ＨＳＰｉＰ）Ｖｅｒｓｉｏｎ ３．０．３８）で求めることができる。算出は、溶媒温度を２５℃として行うものとする。
【００３３】
このような溶媒（ｂ）として、具体的にはベンゾフェノン、ジフェニルエーテル、ジフェニルスルフィド、４，４’−ジブロモビフェニル、１−フェニルナフタレン、２，５−ジフェニル−１，３，４−オキサジアゾール、２，５−ジフェニルオキサゾール、トリフェニルメタノール、Ｎ，Ｎ−ジフェニルホルムアミド、ベンジル、アントラセン、４−ベンゾイルビフェニル、ジベンゾイルメタン、２−ビフェニルカルボン酸、ジベンゾチオフェン、ペンタクロロフエノール、１−ベンジル−２−ピロリジオン、９−フルオレノン、２−ベンゾイルナフタレン、１−ブロモナフタレン、１，３−ジフェノキシベンゼン、フルオレン、１−フェニル−２−ピロリジノン、１−メトキシナフタレン、１−エトキシナフタレン、１，３−ジフェニルアセトン、１，４−ジベンゾイルプタン、フェナントレン、４−ベンゾイルビフェニル、１，１−ジフェニルアセトン、０，０’−ビフェノール、２，６−ジフェニルフェノール、トリフェニレン、２−フェニルフェノール、チアントレン、３−フェノキシベンジルアルコール、４−フェニルフェノール、９，１０−ジクロロアントラセン、トリフェニルメタン、４，４’−ジメトキシベンゾフェノン、９，１０−ジフェニルアントラセン、フルオランテン、ジフェニルフタレート、ジフェニルカルボネート、２，６−ジメトキシナフタレン、２，７−ジメトキシナフタレン、４−ブロモジフェニルエーテル、ピレン、９，９’−ビ−フルオレン、４，４’−イソプロピルリデン−ジフェノール、イプシロン−カプロラクタム、Ｎ−シクロヘキシル−２−ピロリドン、ジフェニルイソフタレート及びジフェニルーターフタレート、１−クロロナフタレンからなる群から選ばれる１種以上の溶媒が挙げられる。
【００３４】
このうち、沸点が２５５℃以上と高く、ＳＰ値がポリアリーレンスルフィド樹脂（ＳＰ値４２．２）に近く、相溶性が優れることから好ましい。例えば、ベンゾフェノン（ＳＰ値４１．２）、ジフェニルエーテル（ＳＰ値４０．０）、ジフェニルスルフィド（ＳＰ値４０．２）、１，３−ジフェニルアセトン（ＳＰ値４２．４）、４−ブロモジフェニルエーテル（ＳＰ値４４．７）、４−ブロモビフェニル（ＳＰ値４２．４）、２−ベンゾイルナフタレン（ＳＰ値４５．１）、２−フェニルフェノール（ＳＰ値４６．８）からなる群から選ばれる１種以上の溶媒であることが好ましい。特に、常温で固体であることからベンゾフェノン、１，３−ジフェニルアセトン、４−ブロモビフェニル、２−ベンゾイルナフタレン、２−フェニルフェノールが好ましい。
【００３５】
常温（２３℃）で固体である溶媒を用いると、例えば液浴や冷却ロールに落とした際にすぐに固化し、溶媒相の液浴や冷却ロールへの流出が無いため、表面に固化した溶媒相が形成するため好ましい。表面に固化した溶媒相が形成すると、次に、その溶媒をアセトン等で抽出除去することによって、外表面に孔が形成し、多孔質体内部まで孔が出来やすくなる。
【００３６】
さらに上記ポリアリーレンスルフィド樹脂（ａ１）と前記熱可塑性樹脂（ａ２）と前記溶媒（ｂ）に加え、本発明の特性を損ねない範囲で他の添加剤、例えば、耐熱安定剤、耐酸化安定剤、耐候安定剤、紫外線吸収剤、滑材、顔料、染料、有機ないし無機の微粒子、充填材、核剤などを配合することもできる。
【００３７】
工程１は、前記ポリアリーレンスルフィド樹脂（ａ１）と、前記熱可塑性樹脂（ａ２）と、前記溶媒（ｂ）とを加熱溶解させて相溶した溶解物を得る。ここで、前記ポリアリーレンスルフィド樹脂（ａ１）と前記熱可塑性樹脂（ａ２）と前記溶媒（ｂ）との加熱溶解は、非酸化性雰囲気下で行っても良い。なお、非酸化性雰囲気とは気相の酸素濃度が５体積％以下、好ましくは２体積％以下、更に好ましくは酸素を実質的に含有しない雰囲気、即ち窒素、ヘリウム、アルゴン等の不活性ガス雰囲気であることを指す。また、加熱溶解の温度としては、前記溶媒（ｂ）の融点以上の範囲であるが、２００〜３５０〔℃〕の範囲であることが好ましい。
【００３８】
さらに、前記ポリアリーレンスルフィド樹脂（ａ１）と前記熱可塑性樹脂（ａ２）と前記溶媒（ｂ）との配合割合は、本発明の効果が損なわなければ特に限定されるものではないが、前記ポリアリーレンスルフィド樹脂（ａ１）と前記熱可塑性樹脂（ａ２）と前記溶媒（ｂ）の合計１００質量部に対して、ポリアリーレンスルフィド樹脂（ａ１）が１〜５０質量部の範囲で、かつ前記熱可塑性樹脂（ａ２）が１〜４０質量部の範囲で、溶媒（ｂ）が９０〜１０質量部の範囲であることが均質流体粘度が得られ、かつ多孔質体内部まで孔が形成されやすくなる傾向となるため好ましく、さらに前記ポリアリーレンスルフィド樹脂（ａ１）と前記熱可塑性樹脂（ａ２）と前記溶媒（ｂ）の合計１００質量部に対して、ポリアリーレンスルフィド樹脂（ａ１）が５〜４５質量部の範囲で、かつ前記熱可塑性樹脂（ａ２）が２〜３５質量部の範囲で、溶媒（ｂ）が８０〜２０質量部の範囲であることがより好ましい。
【００３９】
前記加熱溶解は、公知の混練技術および混練装置や撹拌混合技術および撹拌混合装置が利用できる。具体的には、加熱装置を有する、一軸押出機、二軸混練押出機や攪拌翼付きの混合槽、溶解槽などが使用できる。
【００４０】
続いて、本発明は、前記工程１で得られた溶解物を押し出す工程（以下、工程２と言うことがある）を有する。溶解物は、押出機先端や溶解槽の釜底に取り付けたヘッドと呼ばれる部分に導かれ、押し出される。必要に応じて空気加圧や窒素加圧が行われる。このヘッド内の押出し口には、溶解物を所定の形状に押し出すための口金を装着することで所定の形状に溶解物を成形して押し出すことができる。ストランド状に押し出す場合には、ストランドダイを用い、またシート状またはフィルム状に押し出す場合にはＴダイを用い、さらに、中空糸状に押し出す場合には中空糸成形用紡口を用いればよい。
【００４１】
続いて、本発明は、工程２で押し出した押出物を冷却固化させ、前記ポリアリーレンスルフィド樹脂（ａ１）及び前記熱可塑性樹脂（ａ２）と前記溶媒（ｂ）とを相分離させる工程（以下、工程３と言うことがある）を有する。
【００４２】
工程３では、前記工程２のヘッドから空中に押し出された溶解物が、（１）そのまま、ストランド状、中空糸状ないしフィルム状またはシート状で直接、液浴や冷却ロールに導かれ、液浴または冷却ロール通過中に、押出物中のポリアリーレンスルフィド樹脂（ａ１）及び前記熱可塑性樹脂（ａ２）が固化する温度まで冷却されるか、（２）一旦、溶融物を平面上にキャストした後、２５０〜３００〔℃〕の範囲、０．０１〜２０〔MＰａ〕の熱プレスを行い、シートないしフィルム状に賦形したものを、液浴に浸漬してポリアリーレンスルフィド樹脂（ａ１）及び前記熱可塑性樹脂（ａ２）が固化する温度まで冷却されることで、熱誘起相分離が生じることとなる。液浴により冷却する場合、液浴の組成は、押出物と反応性を有さない液体でれば特に限定されることはなく、水、エチレングリコール、プロピレングリコールなどが挙げられるが、通常は冷却能力が高い水を用いることが好ましい。また、押出物が１５０〔℃〕以下の範囲、好ましくは２０〜１００〔℃〕の範囲となる様、液浴の温度を９０〔℃〕以下、好ましくは−１０〜８０〔℃〕の範囲、さらに好ましくは−１０〜３０〔℃〕の範囲で、かつ、用いる液体の熱容量を加味して、溶解物を１５０〔℃〕以下、好ましくは２０〜１００〔℃〕の範囲まで冷却するに十分な量を用いればよい。
【００４３】
また、冷却固化する際の冷却速度は、溶解物が、その溶解温度〔℃〕から液浴通過中に２０〔℃〕以下まで冷却する間に要した時間〔秒〕として算出される値であり、５０〜５００〔℃／秒〕の範囲、好ましくは１００〜２００〔℃／秒〕の範囲である。５０〔℃／秒〕未満だと、外表面の開孔性が低下し、内部まで孔が形成せず好ましくない。一方、５００〔℃／秒〕より長くなると温度調節が不安定になるため好ましくなく。
【００４４】
なお、ヘッドから空中に押し出された溶解物が、液浴または冷却ロールに導かれるまでの間に、エアーギャップにより冷却されるため、ヘッドから空中に押し出された溶解物が、液浴または冷却ロールに導かれるまでの時間は０．１〜６０〔秒〕の範囲である。０．１〔秒〕未満だと、温度調節が不安定になるため好ましくなく、一方、６０〔秒〕より長くなると外表面の溶媒が蒸発して外表面の開孔性が低下し、内部まで孔が形成せず好ましくない。
【００４５】
本発明は、工程３で冷却固化させた押出物を、続いて、前記ポリアリーレンスルフィド樹脂（ａ１）及び前記熱可塑性樹脂（ａ２）を溶解させず、かつ前記溶媒（ｂ）と相溶する溶媒（ｃ）を用いて、得られた押出物から前記溶媒（ｂ）を除去する工程（以下、工程４と言うことがある）を有する。
【００４６】
工程４において、押出物中の前記溶媒（ｂ）の除去は、ポリアリーレンスルフィド樹脂（ａ１）及び前記熱可塑性樹脂（ａ２）を溶解させず、かつ溶媒（ｂ）と相溶する、揮発性の溶媒（ｃ）で抽出除去し、その後乾燥して押出物中に残存する前記溶媒（ｃ）を揮発除去することで実施できる。このような溶媒（ｃ）の例としては、アセトン、メチルエチルケトンなどのケトン系溶媒、メタノール、エタノール等の脂肪族アルコール系溶媒、ヘキサン、ヘプタン等の炭化水素系溶媒や、塩化メチレン、四塩化炭素等の塩素化炭化水素系溶媒、ジメチルホルムアミド、ジメチルアセトアミド、Ｎメチルピロリドン等のアミド系溶媒などを挙げることができる。
【００４７】
このように本発明の製造方法によれば、ポリアリーレンスルフィド樹脂（ａ１）と、ポリアリーレンスルフィド樹脂（ａ１）以外の、融点が２２０℃以上である熱可塑性樹脂（ａ２）と、融点が１００℃以下でかつ該ポリアリーレンスルフィド樹脂（ａ１）と、前記熱可塑性樹脂（ａ２）とを溶解可能な溶媒（ｂ）と、特に好ましくは特定範囲のハンセン溶解パラメータを有する溶媒（ｂ）とを組合せることによって、冷却固化後の押出物表面および内部に微細形状の溶媒（ｂ）の固化相を形成させることができ、さらに、溶解物を５０〜５００℃／ｓｅｃの範囲で急冷固化させることで、外表面の溶媒（ｂ）の蒸発を防ぎ、外表面に溶媒（ｂ）の固化相を残して、孔の閉塞を抑制できることから、続く溶媒（ｂ）の除去工程を経て、ポリアリーレンスルフィド樹脂を含む多孔質体に対し、微細な孔を形成することができる。
【００４８】
上記製造方法によって得られる多孔質体は、ＢＥＴ比表面積が０．１〜１００〔ｍ２／ｇ〕の範囲であり、より好ましくは１〜１０〔ｍ２／ｇ〕の範囲を有する。本発明の多孔質体のＳＥＭ観察した結果からは、平均孔径は０．０１〜２．０〔μｍ〕の範囲であり、好ましくは０．1〜０．８〔μｍ〕の範囲である。本発明の多孔質体の空孔率も特に限定されるものではないが、好ましくは２０〜８０％の範囲であり、より好ましくは４５〜７５％の範囲である。
【００４９】
また、本発明の多孔質体は、ポリアリーレンスルフィド樹脂（ａ１）をマトリックスとし、前記熱可塑性樹脂（ａ２）が微粒子として分散しており、かつ、該マトリックスが多孔質体である。該微粒子の粒子径もポリアリーレンスルフィド樹脂（ａ１）及び前記熱可塑性樹脂（ａ２）の組成比率等によって適宜調整することができ、特に限定されないが、好ましくは０．１〜１０〔ｎｍ〕の範囲であり、より好ましくは０．５〜８〔ｎｍ〕の範囲である。該微粒子自体も、多孔質体であってもよい。
【００５０】
本発明の多孔質体は、耐熱性、耐薬品性に優れるだけでなく、表面積が大きく、かつ平均孔径が小さく、透過性または分画性に優れるため、半導体製造における不純物除去のための薬液ろ過膜や、医薬品製造、食品製造、化学工業品製造における合成原料や有機溶剤のろ過膜、電池セパレータや電気絶縁材、フィルター、抄紙カンバスなどに好適に用いることができる。 
【実施例】
【００５１】
以下に実施例を挙げて本発明を具体的に説明する。これら例は例示的なものであって限定的なものではない。
【００５２】
（ポリアリーレンスルフィド樹脂の溶融粘度の測定）
参考例で製造したポリアリーレンスルフィド樹脂を島津製作所製フローテスター、ＣＦＴ−５００Ｃを用い、３００℃、荷重：１．９６×１０６Ｐａ、Ｌ／Ｄ＝１０／１にて、６分間保持した後に測定した。
【００５３】
（溶解物の溶液粘度の測定）
温度を２７０℃、保持時間１分間としてこと以外は上記の溶融粘度の測定と同様に行った。
【００５４】
（ポリアリーレンスルフィド樹脂の非ＮＴ指数の測定）
（非ニュートン指数測定法）
非ニュートン指数（Ｎ値）は、キャピログラフを用いて３００℃、オリフィス長（Ｌ）とオリフィス径（Ｄ）の比、Ｌ／Ｄ＝４０の条件下で、剪断速度及び剪断応力を測定し、下記式を用いて算出した。
【００５５】
【数２】
2015151419.tif 000009
ただし、ＳＲは剪断速度（秒−１）、ＳＳは剪断応力（ダイン／ｃｍ２）、Ｋは定数を示す。Ｎ値は１に近いほどＰＰＳ樹脂は線状に近い構造であり、Ｎ値が高いほど分岐が進んだ構造であることを示す。
【００５６】
（多孔質体の平均孔径の測定）
実施例で得られた多孔質体をＳＥＭ装置（日本電子株式会社製「ＪＳＭ−６３６０Ａ」）を用いて観察して孔径測定を行った。内部観察においては、試料を液体窒素で凍結させた後破壊し、その破壊面をプラチナ蒸着させ、観察および孔径測定を行った。平均孔径は、ＳＥＭ測定で得られた画像上で任意の１０箇所を選択し、それら１０箇所の孔径の平均値を試験片の平均孔径とした。 
【００５７】
（多孔質体の空孔率の測定）
以下の式を用いて空孔率を算出した。
【００５８】
【数３】
2015151419.tif 000010
【００５９】
式中の記号は以下の通りである。
Ａ：空孔率（％）
Ｗｗｅｔ：溶媒相を除去する前の重量、
Ｗｄｒｙ：溶媒相を除去した後の重量、
ρｐｏｌｙ：ポリマーの密度
ρｓｏｌ：溶媒の密度
【００６０】
（多孔質体のＢＥＴ表面積の測定）
ＢＥＴ表面積の測定にはオートソーブ（Ｑｕａｎｔａｃｈｒｏｍｅ  Ｉｎｓｔｒｕｍｅｎｔｓ社製「ＡＵＴＯＳＯＲＢ−１」)を使用した。試料をセルに入れた後、脱気した後ヘリウム置換、冷却し、窒素置換させることによってＢＥＴ表面積を測定した。
【００６１】
（多孔質体のイオン交換能の測定）
多孔質体のイオン交換能は、イオン交換値（ＩＥＣ値）を測定した。ＩＥＣ値は、塩酸滴定は、京都電子工業株式会社製電位差自動滴定装置「ＡＴ−５１０」を用いて行った。試料０．０１Ｍ／Ｌの水酸化ナトリウム５０ｍｌに撹拌しながら、１日浸した。その後、試料の入った水酸化ナトリウムを０．０５Ｍ／Ｌの塩酸を用いて滴定し、その滴定量から、下記の式を用いてＩＥＣ値を算出した。
ＩＣＥ＝０．０５×Ｖ／Ｗ
ただし、「Ｖ」値は塩酸滴定量（ｍｌ）で、該「Ｖ」値は第二当量点での滴下量から第一当量点での滴下量を差し引いた値である。「Ｗ」値は、試料量（ｇ）である。
【００６２】
（参考例１：ポリフェニレンスルフィド樹脂の製造）
圧力計、温度計、コンデンサー、デカンター、精留塔を連結した撹拌翼付き１５０リットルオートクレーブにｐ−ジクロロベンゼン（以下、「ｐ−ＤＣＢ」と略記する。）３３．２２２ｋｇ（２２６モル）、ＮＭＰ２．２８０ｋｇ（２３モル）、４７．２３質量％ＮａＳＨ水溶液２７．３００ｋｇ（ＮａＳＨとして２３０モル）、及び４９．２１質量％ＮａＯＨ水溶液１８．５３３ｇ（ＮａＯＨとして２２８モル）を仕込み、撹拌しながら窒素雰囲気下で１７３℃まで５時間掛けて昇温して、水２７．３００ｋｇを留出させた後、オートクレーブを密閉した。脱水時に共沸により留出したｐ−ＤＣＢはデカンターで分離して、随時オートクレーブ内に戻した。脱水終了後のオートクレーブ内は微粒子状の無水硫化ナトリウム組成物がｐ−ＤＣＢ中に分散した状態であった。この組成物中のＮＭＰ含有量は０．０６９ｋｇ（０．７モル）であったことから、仕込んだＮＭＰの９７モル％（２２．３モル）がＮＭＰの開環体（４−（メチルアミノ）酪酸）のナトリウム塩（以下、「ＳＭＡＢ」と略記する。）に加水分解されていることが示された。オートクレーブ内のＳＭＡＢ量は、オートクレーブ中に存在する硫黄原子１モル当たり０．０９７モルであった。仕込んだＮａＳＨとＮａＯＨが全量、無水Ｎａ２Ｓに変わる場合の理論脱水量は２７．９２１ｇであることから、オートクレーブ内の残水量６２１ｇ（３４．５モル）の内、４０１ｇ（２２．３モル）はＮＭＰとＮａＯＨとの加水分解反応に消費されて、水としてオートクレーブ内に存在せず、残りの２２０ｇ（１２．２モル）は水、あるいは結晶水の形でオートクレーブ内に残留していることを示していた。オートクレーブ内の水分量はオートクレーブ中に存在する硫黄原子１モル当たり０．０５３モルであった。
【００６３】
上記脱水工程終了後に、内温を１６０℃に冷却し、ＮＭＰ４７．４９２ｋｇ（４７９モル）に含む溶液を仕込み、１８５℃まで昇温した。オートクレーブ内の水分量は、工程２で仕込んだＮＭＰ１モル当たり０．０２５モルであった。ゲージ圧が０．００ＭＰａに到達した時点で、精留塔を連結したバルブを開放し、内温２００℃まで１時間掛けて昇温した。この際、精留塔出口温度が１１０℃以下になる様に冷却とバルブ開度で制御した。留出したｐ−ＤＣＢと水の混合蒸気はコンデンサーで凝縮し、デカンターで分離して、ｐ−ＤＣＢはオートクレーブへ戻した。留出水量は１７９ｇ（９．９モル）で、オートクレーブ内水分量は４１ｇ（２．３モル）で、脱水後に仕込んだＮＭＰ１モル当たり０．００５モルで、オートクレーブ中に存在する硫黄原子１モル当たり０．０１０モルであった。オートクレーブ内のＳＭＡＢ量は脱水時と同じく、オートクレーブ中に存在する硫黄原子１モル当たり０．０９７モルであった。次いで、内温２００℃から２３０℃まで３時間掛けて昇温し、２３０℃で１時間撹拌した後、２５０℃まで昇温し、１時間撹拌した。内温２００℃時点のゲージ圧は０．０３ＭＰａで、最終ゲージ圧は０．３０ＭＰａであった。冷却後、得られたスラリーの内、６．５ｋｇを３０リットルの８０℃温水に注いで１時間撹拌した後、濾過した。このケーキを再び３０リットルの温水で１時間撹拌し、洗浄した後、濾過した。次に、得られたケーキに３０リットルの水を加え、酢酸でｐＨを４．５に調整し、常温で1時間撹拌したのち、濾過した。さらに得られたケーキに３０リットルの温水を加え。１時間撹拌したのち、ろ過する操作を２回繰返して、熱風循環乾燥機を用い１２０℃で一晩乾燥して白色粉末上のＰＰＳ樹脂（以下、ＰＰＳ−１）を得た。得られたＰＰＳ樹脂の溶融粘度（Ｖ６）は９８Ｐａ・ｓであった。
【００６４】
（参考例２：ポリフェニレンスルフィド樹脂の製造）
圧力計、温度計、コンデンサーを連結した撹拌翼および底弁付き１５０リットルオートクレーブに、４５％水硫化ソーダ（４７．５５重量％ＮａＳＨ）１４．１４８ｋｇ、４８％苛性ソーダ（４８．７重量％ＮａＯＨ）９．４７４ｋｇと、Ｎ−メチル−２−ピロリドン３８．０ｋｇを仕込んだ。窒素気流下攪拌しながら２０９℃まで昇温して、水１２．１５０ｋｇを留出させた（残存する水分量はＮａＳＨ１モル当り１．１３モル）。その後、オートクレーブを密閉して１８０℃まで冷却し、パラジクロロベンゼン１７．１２９ｋｇ及びＮ‐メチル‐２‐ピロリドン１６．０ｋｇを仕込んだ。液温１５０℃で窒素ガスを用いてゲージ圧で０．１ＭＰａに加圧して昇温を開始した。液温２２０℃で４時間撹拌したのち、昇温して２６０℃になった時点でオートクレーブ上部を散水することで冷却しながら、２６０℃で３時間反応した。オートクレーブ上部を冷却中、液温が下がらないように一定に保持した。次に降温させると共にオートクレーブ上部の冷却を止めた。反応中の最高圧力は、０．８７ＭＰａであった。反応後、冷却し、１００℃で底弁を開き、反応スラリーを１５０リットル平板ろ過機に移送し１２０℃で加圧ろ過した。得れたケーキに７０℃温水５０ｋｇを加え撹拌したのち、濾過し、さらに温水２５ｋｇを加え濾過した。次に温水２５kg加え、酢酸でｐＨを４．５に調整し、１時間撹拌し、濾過したのち、温水２５ｋｇを加え、濾過した。さらに、温水２５ｋｇを加え１時間撹拌し、濾過したのち、温水２５ｋｇを加えろ過する操作を２回繰り返した。得られたケーキを熱風循環乾燥機を用いて１２０℃で１５時間乾燥し、ＰＰＳ−２を得た。得られたポリマーの溶融粘度１０８Ｐａ・ｓであった。
【００６５】
（実施例１〜６／比較例１〜３）
・工程１
表１、２に記載した組成分、配合比でポリアリーレンスルフィド樹脂とポリフェニルスルホン樹脂（ＢＡＳＦ社製 Ｕｌｔｒａｓｏｎ Ｐ３０１０、溶融粘度１，７００Ｐａ・ｓ）と、溶媒とを混ぜ合わせた後、小型二軸押出機（ＤＳＭ  Ｅｘｐｌｏｒｅ社製「Ｃｏｍｐｏｕｎｄｅｒ１５」）を用いて混練温度２７０ ℃、回転数２５０ ｒｐｍ、滞留時間１分にて混練を行い、ポリアリーレンスルフィド樹脂と溶媒が相溶した溶融物となったことを確認した。
【００６６】
・工程２
続いて、前記小型二軸押出機に取り付けたヘッドから溶融物をストランド状に押出した。
【００６７】
・工程３
ストランド状に押出した押出物は、次いで３．５ｃｍのエアーギャップを通過させた後、２０℃のイオン交換水を充分量満たした液浴へ導き、冷却固化させた。なお、この冷却固化課程では、押出物を２７０℃から２０℃まで１．２５〔秒〕または２．５〔秒〕で冷却固化させ、冷却速度が２００〔℃／秒〕または１００〔℃／秒〕となるよう調整した。
【００６８】
・工程４
その後、得られたストランドをアセトン浸漬により溶媒除去し、５０℃の真空乾燥機を用いて３時間乾燥して、ストランド状のポリアリーレンスルフィド樹脂を含む多孔質体を得た。得られたポリアリーレンスルフィド樹脂多孔質体について各測定を行った結果を表１、２に記載した。
【００６９】
【表１】
2015151419.tif 000011
※表中の記号は次のものを表す。ＤＰＫ：ジフェニルケトン
「多孔球」・・・多孔質球状微粒子、「球」・・・球状微粒子
【００７０】
【表２】
2015151419.tif 000012
比較例１〜２は、ＰＰＳＵを含有させなかったことによりスピノーダル分解速度が速くなり、空いた孔径が大きくなった。また比較例３はＰＰＳを含有させなかったため、ＰＰＳＵがＤＰＫに侵され、溶融した後冷却させても固化せず、形状維持をできなかった。
【図１】
2015151419.tif 000013
【図２】
2015151419.tif 000014